(57)【要約】【課題】フォトライクの高光沢と高いインク吸収性、および画像の室内保存性が改良されたインクジェット記録材料を提供する。【解決手段】支持体上にインク受容層を設けたインクジェット用記録材料において、該インク受容層がチオ尿素基を導入した構造を有するポリマー化合物、特にチオ尿素基を導入したポリアミン類を含有することを特徴とするインクジェット用記録材料。【選択図】  なし。【特許請求の範囲】
【請求項１】
支持体上にインク受容層を設けたインクジェット用記録材料において、該インク受容層がチオ尿素基を導入した構造を有するポリマー化合物を有することを特徴とするインクジェット用記録材料。
【請求項２】
前記インク受容層が、無機微粒子と親水性バインダーを含有する請求項１に記載のインクジェット用記録材料。
【請求項３】
前記ポリマー化合物が、ポリアミン類にチオ尿素基を導入した構造を有する請求項１または２に記載のインクジェット用記録材料。
【請求項４】
前記ポリマー化合物が、ポリエチレンイミンにチオ尿素基を導入した構造を有する請求項３に記載のインクジェット用記録材料。
【請求項５】
前記ポリマー化合物が、ポリアルキレンポリアミン−ジシアンジアミド樹脂にチオ尿素基を導入した構造を有する請求項３に記載のインクジェット用記録材料。
【請求項６】
前記ポリマー化合物が、ポリアルキレンポリアミン−エピクロロヒドリン樹脂にチオ尿素基を導入した構造を有する請求項３に記載のインクジェット用記録材料。
【請求項７】
前記無機微粒子が平均一次粒径３０ｎｍ以下の気相法シリカ、アルミナ、およびアルミナ水和物の少なくとも１種である請求項２〜６の何れかに記載のインクジェット用記録材料。
【請求項８】
前記無機微粒子が湿式法シリカを水性媒体中で平均二次粒子径４００ｎｍ以下に粉砕した微粒子である請求項２〜６の何れかに記載のインクジェット用記録材料。
【請求項９】
前記支持体が耐水性支持体である請求項１〜８の何れかに記載のインクジェット用記録材料。
【発明の詳細な説明】
【０００１】
【発明の属する技術分野】
本発明は、インクジェット用記録材料に関し、更に詳しくは、フォトライクな高い光沢を有し、インク吸収性に優れ、かつ印字画像の室内保存性が改良されたインクジェット用記録材料に関するものである。
【０００２】
【従来の技術】
インクジェット記録方式に使用される記録材料として、通常の紙やインクジェット記録用紙と称される支持体上にインク溶媒に対して膨潤性の有るバインダーからなる膨潤型インク受容層や非晶質シリカ等の顔料とポリビニルアルコール等の水溶性バインダーからなる空隙型インク受容層を設けてなる記録材料が知られている。
【０００３】
例えば、特開昭５６−８０４８９号、同平５−２８６２２８号、特公平６−４２７号公報等には膨潤型の記録材料の開示がなされ、特開昭５５−５１５８３号、同昭５６−１５７号、同昭５７−１０７８７９号、同昭５７−１０７８８０号、同昭５９−２３０７８７号、同昭６２−１６０２７７号、同昭６２−１８４８７９号、同昭６２−１８３３８２号、及び同昭６４−１１８７７号公報等に開示のごとく、シリカ等の含珪素顔料を水系バインダーと共に紙支持体に塗布して得られる記録材料が提案されている。
【０００４】
また、特公平３−５６５５２号、特開平２−１８８２８７号、同平１０−８１０６４号、同平１０−１１９４２３号、同平１０−１７５３６５号、同平１０−１９３７７６号、同平１０−２０３００６号、同平１０−２１７６０１号、同平１１−２０３００号、同平１１−２０３０６号、同平１１−３４４８１号公報等には、気相法による合成シリカ微粒子（以降、気相法シリカと称す）を用いることが開示されている。この気相法シリカは、一次粒子の平均粒径が数ｎｍ〜数十ｎｍの超微粒子であり、高い光沢が得られるという特徴がある。特開昭６２−１７４１８３号、同平２−２７６６７０号、同平５−３２０３７号、同平６−１９９０３４号公報等にアルミナやアルミナ水和物を用いた記録材料が開示されている。また、特開平９−２８６１６５号、同平１０−１８１１９０号公報に微粉砕された沈降法シリカの使用例が、特開２００１−２７７７１２号公報に微粉砕されたゲル法シリカの使用例が開示されている。
【０００５】
近年、フォトライクの記録シートが要望される中、益々光沢性が重要視されてきており、ポリオレフィン樹脂被覆紙（紙の両面にポリエチレン等のポリオレフィン樹脂をラミネートしたもの）やポリエステルフィルム等の耐水性支持体上に上記無機微粒子等を主体とするインク受容層が塗設された記録材料が提案されている。
【０００６】
従来から一般的に用いられてきた紙支持体は、それ自体がインク吸収層としての役割を有していたが、前述したポリオレフィン樹脂被覆紙等の耐水性支持体は、紙支持体と違ってインクを吸収することができないため、支持体上に設けられたインク受容層のインク吸収性を高めるためにインク受容層の空隙率を高める必要がある。従って、無機微粒子の塗布量を多くし、更に、無機微粒子に対するバインダーの比率を低減する必要があった。
【０００７】
特に気相法シリカのような無機微粒子を用いた多孔質記録材料は、印字後の保管中に印字画像が変色しやすいという問題を有している。即ち、光による変色や大気中の微量ガスによる変色が生じやすく、特に大気中の微量ガスによる変色はより重要な問題であった。
【０００８】
大気中の微量ガスによる変色を防止するために、特開昭６１−１７７２７９号公報には含窒素複素環メルカプト系化合物を用いる事が記載され、特開平７−３１４８８２号公報にはジチオカルバミン酸、チオシアン酸等の化合物を用いることが記載されている。しかし、画像保存性改良効果が十分でなかったり、白地の変色をもたらしたり、さらにはその化合物自体が毒性を有していたりして、十分満足できるものではなかった。
【０００９】
特開昭６１−１６３８８６号公報には染料の耐光性向上剤として、特開平７−３１４８８３号、同平８−２５７９６号公報には記録シート自体の変色防止剤として、チオ尿素化合物を使用することが開示されている。また、特開２００１−２６０５１９号（特許文献１）、同２００２−３６７１７号公報には、チオ尿素化合物と他の化合物を組み合わせて使用することで、耐光性及び大気中の微量ガスによる変色を防止することが開示されている。しかし、これらの特許では全て低分子のチオ尿素化合物を使用しており、化合物自体に毒性があるものが多く、また微量ガスによる変色には効果があるが、耐光性を逆に悪化させる場合がある等の問題があった。
【００１０】
特開２０００−２６３９２８号公報（特許文献２）には、ジシアンジアミド−ポリアルキレンポリアミン系重縮合物を使用することでフタロシアニン系シアン染料の耐光性を改良する提案が、特開２００１−２７０２２１号公報には、ジシアンジアミド系重縮合物を使用することで画像の耐光性と耐ガス性を改良する提案がされているが、インク吸収性が低下したり、染料によっては耐光性が低下する等の問題があった。
【００１１】
【特許文献１】
特開２００１−２６０５１９号公報（第２頁、第６頁）
【特許文献２】
特開２０００−２６３９２８号公報（第２頁、第３頁、第５頁）
【００１２】
【発明が解決しようとする課題】
従って、本発明の目的は、フォトライクな高光沢と高いインク吸収性を有し、室内保存性が改良されたインクジェット用記録材料を提供することにある。
【００１３】
【課題を解決するための手段】
本発明者らは、上記課題について種々検討した結果、主として下記の手段により本発明の目的が達成された。
【００１４】
（１）支持体上にインク受容層を設けたインクジェット用記録材料において、該インク受容層がチオ尿素基を導入した構造を有するポリマー化合物を有することを特徴とするインクジェット用記録材料。
【００１５】
（２）前記インク受容層が、無機微粒子と親水性バインダーを含有する前記（１）に記載のインクジェット用記録材料。
【００１６】
（３）前記ポリマー化合物が、ポリアミン類にチオ尿素基を導入した構造を有する前記（１）または（２）に記載のインクジェット用記録材料。
【００１７】
（４）前記ポリマー化合物が、ポリエチレンイミンにチオ尿素基を導入した構造を有する前記（３）に記載のインクジェット用記録材料。
【００１８】
（５）前記ポリマー化合物が、ポリアルキレンポリアミン−ジシアンジアミド樹脂にチオ尿素基を導入した構造を有する前記（３）に記載のインクジェット用記録材料。
【００１９】
（６）前記ポリマー化合物が、ポリアルキレンポリアミン−エピクロロヒドリン樹脂にチオ尿素基を導入した構造を有する前記（３）に記載のインクジェット用記録材料。
【００２０】
【発明の実施の形態】
以下、本発明を詳細に説明する。
本発明に用いられる支持体は、一般紙、アート紙、コート紙、合成紙等の紙類や不織布、耐水性支持体が使用される。耐水性支持体としては、ポリエチレンテレフタレート等のポリエステル樹脂、ジアセテート樹脂、トリアセテート樹脂、アクリル樹脂、ポリカーボネート樹脂、ポリ塩化ビニル、ポリイミド樹脂、セロハン、セルロイド等のプラスチック樹脂フィルム、および紙の少なくとも片面にポリオレフィン樹脂をラミネートした樹脂被覆紙が挙げられるが、特に印字画像のしわの発生を防止するにはフィルムや樹脂被覆紙が好ましい。本発明に用いられる支持体の厚みは、約５０〜３００μｍ程度が好ましい。
【００２１】
本発明において好ましく用いられる樹脂被覆紙を構成する原紙は、特に制限はなく、一般に用いられている紙が使用できるが、より好ましくは例えば写真用支持体に用いられているような平滑な原紙が好ましい。原紙を構成するパルプとしては天然パルプ、再生パルプ、合成パルプ等を１種もしくは２種以上混合して用いられる。この原紙には一般に製紙で用いられているサイズ剤、紙力増強剤、填料、帯電防止剤、蛍光増白剤、染料等の添加剤が配合される。
【００２２】
さらに、表面サイズ剤、表面紙力剤、蛍光増白剤、帯電防止剤、染料、アンカー剤等が表面塗布されていてもよい。
【００２３】
また、原紙の厚みに関しては特に制限はないが、紙を抄造中または抄造後カレンダー等にて圧力を印加して圧縮するなどした表面平滑性の良いものが好ましく、その坪量は３０〜２５０ｇ／ｍ２が好ましい。ただし、原紙の密度は剛直性のためには１．１０ｇ／ｃｍ３以下、好ましくは０．６〜１．０５ｇ／ｃｍ３である。密度が小さすぎると樹脂被覆を行っても均一な表面平滑性が得られにくい。
【００２４】
樹脂被覆紙の樹脂としては、ポリオレフィン樹脂や電子線で硬化する樹脂を用いることができる。ポリオレフィン樹脂としては、低密度ポリエチレン、高密度ポリエチレン、ポリプロピレン、ポリブテン、ポリペンテンなどのオレフィンのホモポリマーまたはエチレン−プロピレン共重合体などのオレフィンの２つ以上からなる共重合体及びこれらの混合物であり、各種の密度、溶融粘度指数（メルトインデックス）のものを単独にあるいはそれらを混合して使用できる。
【００２５】
また、樹脂被覆紙の樹脂中には、酸化チタン、酸化亜鉛、タルク、炭酸カルシウムなどの白色顔料、ステアリン酸アミド、アラキジン酸アミドなどの脂肪酸アミド、ステアリン酸亜鉛、ステアリン酸カルシウム、ステアリン酸アルミニウム、ステアリン酸マグネシウムなどの脂肪酸金属塩、イルガノックス１０１０、イルガノックス１０７６などの酸化防止剤、コバルトブルー、群青、セシリアンブルー、フタロシアニンブルーなどのブルーの顔料や染料、コバルトバイオレット、ファストバイオレット、マンガン紫などのマゼンタの顔料や染料、蛍光増白剤、紫外線吸収剤などの各種の添加剤を適宜組み合わせて加えるのが好ましい。
【００２６】
本発明において好ましく用いられる支持体である樹脂被覆紙は、ポリオレフィン樹脂の場合は、走行する原紙上に加熱溶融した樹脂を流延する、いわゆる押出コーティング法により製造され、そのおもて面または両面が樹脂により被覆される。また、電子線により硬化する樹脂の場合は、グラビアコーター、ブレードコーターなど一般に用いられるコーターにより樹脂を塗布した後、電子線を照射し、樹脂を硬化させて被覆する。また、樹脂を原紙に被覆する前に、原紙にコロナ放電処理、火炎処理などの活性化処理を施すことが好ましい。支持体のインク受容層が塗布される面（おもて面）は、その用途に応じて光沢面、マット面などに加工される。裏面に樹脂を被覆する必要はないが、カール防止の点から樹脂被覆したほうが好ましい。裏面は通常無光沢面であり、表面あるいは必要に応じて表裏両面にもコロナ放電処理、火炎処理などの活性処理を施すことができる。また、樹脂被覆層の厚みとしては特に制限はないが、一般に片面５〜５０μｍの厚みに表面または表裏両面にコーティングされる。特に、樹脂被覆時に樹脂層表面を型付けされたクーリングロールに押圧することや樹脂被覆紙を型付けロールで後加工すること等により樹脂被覆紙のインク受容層を設ける面のＪＩＳ−Ｂ０６０１で規定されるカットオトフ値０．８ｍｍでの中心線平均粗さを０．１〜５μｍ、好ましくは０．１〜４μｍとすることで画像の経時ひび割れが良化される。樹脂被覆層表面が鏡面の場合よりも上記範囲の中心線平均粗さとすることでインク受容層と樹脂被覆層とが接する界面の面積が広くなるのでしみ込んだインクの溶剤が界面全体に広がりにくくなるために強度低下が少なくなるためと推測される。中心線平均粗さが５μｍより大きいと手触りや印字画像の見栄えが低下する。
【００２７】
本発明における支持体には帯電防止性、搬送性、カール防止性などのために、各種のバックコート層を塗設することができる。バックコート層には無機帯電防止剤、有機帯電防止剤、親水性バインダー、ラテックス、硬化剤、顔料、界面活性剤などを適宜組み合わせて含有せしめることができる。
【００２８】
本発明のインク受容層に用いられる無機微粒子としては、シリカ、アルミナ、アルミナ水和物、炭酸カルシウム、炭酸マグネシウム、二酸化チタン等公知の各種微粒子が挙げられるが、シリカ、アルミナ、あるいはアルミナ水和物が好ましく、特に気相法シリカ、微粉砕された湿式法シリカ、アルミナ、アルミナ水和物が好ましい。
【００２９】
合成シリカには、気相法によるものと湿式法によるものがある。気相法シリカは、湿式法に対して乾式法とも呼ばれ、一般的には火炎加水分解法によって作られる。具体的には四塩化ケイ素を水素及び酸素と共に燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル株式会社からアエロジル、トクヤマ株式会社からＱＳタイプとして市販されており入手することができる。
【００３０】
本発明に特に好ましく用いられる気相法シリカの一次粒子の平均粒径は、３０ｎｍ以下が好ましく、より高い光沢を得るためには、１５ｎｍ以下が好ましい。更に好ましくは一次粒子の平均粒径が３〜１５ｎｍ（特に３〜１０ｎｍ）でかつＢＥＴ法による比表面積が２００ｍ２／ｇ以上（好ましくは２５０〜５００ｍ２／ｇ）のものを用いることである。本発明で云うＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００３１】
本発明のインク受容層には、気相法シリカをカチオン性化合物の存在下で、該気相法シリカの平均凝集粒径が３００ｎｍ以下になるまで分散したものが好ましく使用できる。分散方法としては、通常のプロペラ撹拌、タービン型撹拌、ホモミキサー型撹拌等で気相法シリカと分散媒を予備混合し、次に高圧ホモジナイザーやメディアミルを使用して分散を行うことが好ましく、特に高圧ホモジナイザー分散が好ましい。
【００３２】
湿式法シリカは、さらに製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の行程を経て製品化される。沈降法シリカとしては、例えば日本シリカ（株）からニップシールとして、（株）トクヤマからトクシール、ファインシールとして市販されている。ゲル法シリカは珪酸ソーダと硫酸を酸性条件下で反応させて製造する。この場合、熟成中に微小粒子が溶解し、比較的大きな一次粒子間に一次粒子どうしを結合するように再析出するため、明確な一次粒子は消失し、内部空隙構造を有する比較的硬い凝集粒子を形成する。例えば、水澤化学（株）からミズカシルとして、グレースジャパン（株）からサイロジェットとして市販さている。ゾル法シリカは、コロイダルシリカとも呼ばれ、ケイ酸ソーダの酸などによる複分解やイオン交換樹脂層を通して得られるシリカゾルを加熱熟成して得られ、例えば日産化学（株）からスノーテックスとして市販されている。
【００３３】
本発明のインク受容層には湿式法シリカを水性媒体中で平均二次粒子径４００ｎｍ以下に粉砕した微粒子が好ましく使用できる。特に５μｍ以上の平均二次粒子径を有する沈降法シリカを、カチオン性化合物の存在下、水性媒体中でメディアミルを使用して平均二次粒子径４００ｎｍ以下に微粉砕した粒子が好ましく使用できる。メディアミルとしてはボールミル、遊星型ボールミル、ビーズミル、サンドグラインダー等が挙げられ、特にビーズミルが好ましく使用できる。
【００３４】
シリカ分散に使用するカチオン性化合物としては、後述するインク受容層に印字画像のインク滲みを抑えるために含有させるカチオン性化合物と同様のものが使用可能であるが、特にポリジアリルアミン誘導体の構成単位を有するカチオン性ポリマーが好ましい。カチオン性化合物の使用量はシリカに対して１〜１０質量％が好ましい。
【００３５】
本発明のインク受容層に含有されるアルミナ、およびアルミナ水和物は、酸化アルミニウムやその含水物であり、結晶質でも非晶質でもよく、不定形や、球状、板状等の形態を有しているものが使用される。両者の何れかを使用してもよいし併用してもよい。特に平均一次粒径が５〜３０ｎｍでアスペクト比２〜７の板状アルミナ水和物の使用により光沢性、印字濃度、およびインク吸収性が良好となる。
【００３６】
本発明のアルミナとしては酸化アルミニウムのγ型結晶であるγ−アルミナが好ましく、中でもδグループ結晶が好ましい。γ−アルミナは一次粒子を１０ｎｍ程度まで小さくすることが可能であるが、通常は、数千から数万ｎｍの二次粒子結晶を超音波や高圧ホモジナイザー、対向衝突型ジェット粉砕機等で５０〜３００ｎｍ程度まで粉砕したものが好ましく使用出来る。
【００３７】
本発明のアルミナ水和物はＡｌ２Ｏ３・ｎＨ２Ｏ（ｎ＝１〜３）の構成式で表される。ｎが１の場合がベーマイト構造のアルミナ水和物を表し、ｎが１より大きく３未満の場合が擬ベーマイト構造のアルミナ水和物を表す。アルミニウムイソプロポキシド等のアルミニウムアルコキシドの加水分解、アルミニウム塩のアルカリによる中和、アルミン酸塩の加水分解等の公知の製造方法により得られる。
【００３８】
本発明のシリカ、アルミナ、及びアルミナ水和物等の平均一次粒径とは、分散された粒子の電子顕微鏡観察により一定面積内に存在する１００個の粒子各々の投影面積に等しい円の直径を粒子の粒径として求め、平均した。平板状アルミナ水和物の平均厚さは、アルミナ水和物をフィルム上に塗布したシートの断裁面の観察より得られ、アルミナ水和物のアスペクト比は平均厚さに対する平均粒径の比で得られる。本発明のシリカ、アルミナ、及びアルミナ水和物等の凝集粒子や二次粒子の平均粒径は希薄分散液をレーザー回折／散乱式粒度分布測定装置で測定して得られる。
【００３９】
本発明において、インク受容層で使用される無機微粒子の固形分総量の範囲は８〜４０ｇ／ｍ２であり、好ましくは１０〜３５ｇ／ｍ２である。上記範囲とすることで、インク吸収性が良好で、インク受容層の強度が強くなり、表面のひび割れが防止されるので好ましい。
【００４０】
また本発明において、無機微粒子の含有量は、インク受容層の全固形分に対して無機微粒子を５０〜９５質量％であり、好ましくは６０〜９５質量％、より好ましくは６５〜９０質量％である。以上の範囲とすることで、インク受容層の強度とインク吸収性が良好となる。
【００４１】
本発明において、インク受容層が単層の場合と、２層以上の同一配合か異なった配合の層を設ける場合とがある。好ましくは支持体に近い層にシリカ微粒子を使用し、離れた層にアルミナ水和物を使用することでインク吸収性と光沢性に優れた記録材料が得られる。
【００４２】
本発明において、インク受容層で無機微粒子とともに用いられる親水性バインダーとしては、公知の各種バインダーを用いることができるが、透明性が高くインクのより高い浸透性が得られる親水性バインダーが好ましく用いられる。親水性バインダーの使用に当たっては、親水性バインダーがインクの初期の浸透時に膨潤して空隙を塞いでしまわないことが重要であり、この観点から比較的室温付近で膨潤性の低い親水性バインダーが好ましく用いられる。特に好ましい親水性バインダーは完全または部分ケン化のポリビニルアルコールまたはカチオン変性ポリビニルアルコールである。
【００４３】
ポリビニルアルコールの中でも特に好ましいのは、ケン化度が８０％以上の部分または完全ケン化したものである。平均重合度２００〜５０００のものが好ましい。
【００４４】
また、カチオン変性ポリビニルアルコールとしては、例えば特開昭６１−１０４８３号に記載されているような、第１〜３級アミノ基や第４級アンモニウム基をポリビニルアルコールの主鎖あるいは側鎖中に有するポリビニルアルコールである。
【００４５】
親水性バインダー量は、無機微粒子に対して４０質量％以下、好ましくは３５質量％以下であり、特に１０〜３０質量％が好ましい。このように親水性バインダーの比率を小さくすることによって、インク吸収性は向上するが、印字後の保存性、すなわち耐光性、耐ガス性が低下しやすく、本発明は、これらの性能を同時に満足させることを特徴とする。
【００４６】
本発明は、上記親水性バインダーと共に架橋剤（硬膜剤）を用いることが好ましい。架橋剤の具体的な例としては、ホルムアルデヒド、グルタルアルデヒドの如きアルデヒド系化合物、ジアセチル、クロルペンタンジオンの如きケトン化合物、ビス（２−クロロエチル尿素）、２−ヒドロキシ−４，６−ジクロロ−１，３，５−トリアジン、米国特許第３，２８８，７７５号記載の如き反応性のハロゲンを有する化合物、ジビニルスルホン、米国特許第３，６３５，７１８号記載の如き反応性のオレフィンを持つ化合物、米国特許第２，７３２，３１６号記載の如きＮ−メチロール化合物、米国特許第３，１０３，４３７号記載の如きイソシアナート類、米国特許第３，０１７，２８０号、同２，９８３，６１１号記載の如きアジリジン化合物類、米国特許第３，１００，７０４号記載の如きカルボジイミド系化合物類、米国特許第３，０９１，５３７号記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ほう酸、ほう酸塩、ほう砂の如き無機架橋剤等があり、これらを１種または２種以上組み合わせて用いることができる。これらの中でも、特にほう酸、ほう砂またはほう酸塩が好ましい。
【００４７】
本発明は、インク受容層に高空隙型のインク受容層を使用した場合でも、上記チオ尿素基を導入した構造を有するポリマー化合物をインク受容層に含有させることで画像の保存性、特に耐ガス性を著しく改良するものである。好ましくはポリアミン類にチオ尿素基を導入した構造を有するポリマー化合物である。本発明でポリマー化合物とは、モノマー化合物の重合反応によって得られる分子量１０００以上の化合物である。低分子量のチオ尿素化合物は毒性に問題があったが、高分子量にすることによって毒性が低減されることが予想され、例えばチオ尿素のＬＤ５０（経口ＲＡＴ）が１２５ｍｇ／ｋｇであるのに対し、下記実施例のポリマー化合物１は２ｇ／ｋｇ以上であった。また、ポリアミン類にチオ尿素基を導入することによって、インク中の染料が本発明のポリマー化合物と相互作用し、染料がチオ尿素基の近傍に位置するため、より有効に画像の保存性向上効果を発揮するものと考えられる。
【００４８】
本発明のポリアミン類としては、モノマー単位としてエチレンイミン、プロピレンイミン、ビニルアミン、アリルアミン、Ｎ−置換アリルアミン等の含窒素モノマー単位が単独重合した構造のポリエチレンイミン、ポリプロピレンイミン、ポリビニルアミン、ポリアリルアミン、あるいは異種の上記モノマー単位が共重合した共重合型ポリアミン類、上記含窒素モノマー単位と重合可能な、例えばエチレンオキサイド、プロピレンオキサイド、もしくは（メタ）アクリルアミド、（メタ）アクリル酸、（メタ）アクリル酸エステル等のモノマー単位とを共重合した共重合体型ポリアミン類、ポリアクリルアミドやポリアクリロニトリルを変性して得られるポリアミン類等が挙げられる。好ましくは、含窒素モノマー単位からなるポリアミン類であり、特にポリエチレンイミンが好ましい。
【００４９】
また、本発明のポリアミン類として、ポリアルキレンポリアミン−ジシアンジアミド樹脂、ポリアルキレンポリアミン−エピクロロヒドリン樹脂も好ましい。これらの樹脂は、ジエチレントリアミン、トリエチレンテトラミン等のポリアルキレンポリアミンとジシアンジアミドまたはエピクロロヒドリンの縮合反応によって得ることができる樹脂で、市販品も容易に入手することが出来る。
【００５０】
ポリアミン類へのチオ尿素基の導入は、ポリアミン類にイソチオシアナートを反応させてポリアミン類のアミノ基をチオ尿素基に変換する方法、或いはポリアミン類に二硫化炭素を反応させてポリアミン類の窒素−窒素間にチオ尿素基を導入する方法等によって行うことができる。イソチオシアナートを反応させる方法において使用されるイソチオシアナートに特に限定は無いが、生成するポリマーが水溶性を有することが好ましく、メチルイソチオシアナート、エチルイソチオシアナート等の炭素数の少ないアルキルイソチオシアナートが好ましい。
【００５１】
ポリアミン類のアミノ基のチオ尿素基への変換は、アミノ基の１０〜９０％の範囲で行われれ、３０〜７０％の範囲が好ましい。チオ尿素基が１０％よりも少ないとチオ尿素基による耐ガス性の効果が小さくなり、一方アミノ基を完全にチオ尿素基に変換するのは、イソチオシアナート類または二硫化炭素を過剰に使用する必要があり、合成反応が経済的で無いと共に、処理が困難となる。また、アミノ基を残存させることで染料との相互作用が発生し、染料がチオ尿素基の近傍に配置して、チオ尿素基が効果的に働くと考えられる。
【００５２】
ポリアミン類として、ポリアルキレンポリアミン−ジシアンジアミド樹脂を使用した場合には、樹脂の構造が単純な直鎖構造では無いため、チオ尿素基への置換がアミノ基の何％かは明確でないが、原料樹脂に対するチオ尿素基の割合をチオ尿素導入比率（ｗｔ％）とすると、１０〜８０ｗｔ％が好ましく、特に１０〜６０％が好ましい。
【００５３】
これらポリアミン類の質量平均分子量は１０００〜５０万が好ましく、特に５千〜１０万が好ましい。高分子量であることが毒性の点では好ましいと考えられるが、質量平均分子量が５０万を越えると粘度が高くなりすぎ、塗布液に添加した場合に塗布し難くなるため好ましくない。
【００５４】
また、ポリアミン類にチオ尿素基を導入した構造を有するポリマー化合物は、塩酸、硫酸、硝酸、リン酸等の無機酸や蟻酸、酢酸、乳酸、クエン酸、リンゴ酸等の有機酸の塩になっていることが好ましい。
【００５５】
本発明のポリマー化合物のインク受容層中における単位面積当たりの含有量は、一般的には０．１〜６ｇ／ｍ２であり、０．２〜５ｇ／ｍ２がより好ましい。上記化合物が０．１ｇ／ｍ２より少ないと耐ガス性等の効果が得にくく、６ｇ／ｍ２より多いとインク吸収性が低下しやすく、コストも高くなる。
【００５６】
本発明におけるインク受容層には印字画像のインク滲みを抑えるためにカチオン性ポリマーやカチオン性の水溶性金属化合物を含有させても良い。カチオン性ポリマーとしては、ポリエチレンイミン、ポリジアリルアミン、ポリアリルアミン、アルキルアミン重合物、特開昭５９−２０６９６号、同昭５９−３３１７６号、同昭５９−３３１７７号、同昭５９−１５５０８８号、同昭６０−１１３８９号、同昭６０−４９９９０号、同昭６０−８３８８２号、同昭６０−１０９８９４号、同昭６２−１９８４９３号、同昭６３−４９４７８号、同昭６３−１１５７８０号、同昭６３−２８０６８１号、同平１−４０３７１号、同平６−２３４２６８号、同平７−１２５４１１号、同平１０−１９３７７６号公報等に記載された１〜３級アミノ基、４級アンモニウム塩基を有するポリマーが好ましく用いられる。これらのカチオンポリマーの分子量は、５，０００以上が好ましく、更に５，０００〜１０万程度が好ましい。
【００５７】
これらのカチオン性ポリマーの使用量はインク受容層中の無機微粒子に対して０．５〜１０質量％、好ましくは１〜７質量％である。使用量が少ないとインクの滲み改良効果が得にくく、多いと印字画像の耐光性が低下する。
【００５８】
本発明では耐光性からはカチオン性ポリマーよりも水溶性金属化合物が好ましく用いられる。水溶性金属化合物としては、例えば水溶性の多価金属塩が挙げられる。カルシウム、バリウム、マンガン、銅、コバルト、ニッケル、アルミニウム、鉄、亜鉛、チタン、ジルコニウム、クロム、マグネシウム、タングステン、モリブデンから選ばれる金属の水溶性塩が挙げられる。具体的には例えば、酢酸カルシウム、塩化カルシウム、ギ酸カルシウム、硫酸カルシウム、酢酸バリウム、硫酸バリウム、リン酸バリウム、塩化マンガン、酢酸マンガン、ギ酸マンガンニ水和物、硫酸マンガンアンモニウム六水和物、塩化第二銅、塩化アンモニウム銅（ＩＩ）ニ水和物、硫酸銅、塩化コバルト、チオシアン酸コバルト、硫酸コバルト、硫酸ニッケル六水和物、塩化ニッケル六水和物、酢酸ニッケル四水和物、硫酸ニッケルアンモニウム六水和物、アミド硫酸ニッケル四水和物、硫酸アルミニウム、亜硫酸アルミニウム、チオ硫酸アルミニウム、ポリ塩化アルミニウム、硝酸アルミニウム九水和物、塩化アルミニウム六水和物、臭化第一鉄、塩化第一鉄、塩化第二鉄、硫酸第一鉄、硫酸第二鉄、臭化亜鉛、塩化亜鉛、硝酸亜鉛六水和物、硫酸亜鉛、ｐ−フェノールスルホン酸亜鉛、塩化チタン、硫酸チタン、乳酸チタン、酢酸ジルコニウム、塩化ジルコニウム、塩化酸化ジルコニウム八水和物、ヒドロキシ塩化ジルコニウム、酢酸クロム、硫酸クロム、硫酸マグネシウム、塩化マグネシウム六水和物、クエン酸マグネシウム九水和物、りんタングステン酸ナトリウム、クエン酸ナトリウムタングステン、１２タングストりん酸ｎ水和物、１２タングストけい酸２６水和物、塩化モリブデン、１２モリブドりん酸ｎ水和物等が挙げられる。
【００５９】
本発明において、特に水溶性アルミニウム化合物あるいは周期表４Ａ族元素を含む水溶性化合物が好ましい。水溶性アルミニウム化合物は、例えば無機塩としては塩化アルミニウムまたはその水和物、硫酸アルミニウムまたはその水和物、アンモニウムミョウバン等が知られている。さらに、無機系の含アルミニウムカチオンポリマーである塩基性ポリ水酸化アルミニウム化合物がある。特に、塩基性ポリ水酸化アルミニウム化合物が好ましい。
【００６０】
前記塩基性ポリ水酸化アルミニウム化合物とは、主成分が下記の一般式１、２、または３で示され、例えば［Ａｌ６（ＯＨ）１５］３＋、［Ａｌ８（ＯＨ）２０］４＋、［Ａｌ１３（ＯＨ）３４］５＋、［Ａｌ２１（ＯＨ）６０］３＋、等のような塩基性で高分子の多核縮合イオンを安定に含んでいる水溶性のポリ水酸化アルミニウムである。
【００６１】
［Ａｌ２（ＯＨ）ｎＣｌ６−ｎ］ｍ                            一般式１
［Ａｌ（ＯＨ）３］ｎＡｌＣｌ３                                                一般式２
Ａｌｎ（ＯＨ）ｍＣｌ（３ｎ−ｍ）    ０＜ｍ＜３ｎ              一般式３
【００６２】
これらのものは多木化学（株）よりポリ塩化アルミニウム（ＰＡＣ）の名で水処理剤として、浅田化学（株）よりポリ水酸化アルミニウム（Ｐａｈｏ）の名で、また、（株）理研グリーンよりピュラケムＷＴの名で、また他のメーカーからも同様の目的を持って上市されており、各種グレードの物が容易に入手できる。本発明ではこれらの市販品をそのままでも使用できるが、ｐＨが不適当に低い物もあり、その場合は適宜ｐＨを調節して用いることも可能である。
【００６３】
本発明に用いられる周期表４Ａ族元素を含む水溶性化合物は水溶性で有れば特に制限はないがチタンまたはジルコニウムを含む水溶性化合物が好ましい。例えばチタンを含む水溶性化合物としては塩化チタン、硫酸チタン、乳酸チタンが、ジルコニウムを含む水溶性化合物としては酢酸ジルコニウム、オキシ塩化ジルコニウム、ヒドロキシ塩化ジルコニウム、硝酸ジルコニウム、塩基性炭酸ジルコニウム、炭酸ジルコニウム・アンモニウム、炭酸ジルコニウム・カリウム、硫酸ジルコニウム、フッ化ジルコニウム化合物等が知られている。これらの化合物はｐＨが不適当に低い物もあり、その場合は適宜ｐＨを調節して用いることも可能である。本発明に於いて、水溶性とは常温常圧下で水に１重量％以上溶解することを目安とする。
【００６４】
本発明において、上記水溶性の金属化合物のインク受容層中の含有量は、無機微粒子に対して０．１〜１０質量％が好ましく、更に好ましくは１〜５質量％である。
【００６５】
上記したカチオン性化合物は２種以上を併用することができる。例えば、カチオン性ポリマーと水溶性金属化合物を併用するのが好ましい。
【００６６】
本発明において、インク受容層の膜面ｐＨが２〜６であることが好ましく、特に３〜５．５が好ましい。膜面ｐＨの好ましい範囲とすることで更に保存性が向上する。インク受容層の膜面ｐＨは、Ｊ．ＴＡＰＰＩ紙パルプ試験方法Ｎ０．４９に記載の方法に従って、蒸留水を用い、３０秒後に測定した表面ｐＨである。
【００６７】
インク受容層のｐＨは、塗布液の段階で調整するのが好ましいが、塗布液のｐＨと塗布乾燥された状態での膜面ｐＨとは必ずしも一致しないため、塗布液と膜面ｐＨとの関係を予め実験等によって求めておくことが所定の膜面ｐＨにするために必要である。塗布液のｐＨは、酸またはアルカリを適当に組み合わせて行われる。酸としては、塩酸、硝酸、硫酸、リン酸等の無機酸、酢酸、クエン酸、コハク酸等の有機酸が用いられ、アルカリとしては、水酸化ナトリウム、アンモニア水、炭酸カリウム、リン酸三ナトリウム、または弱アルカリとして、酢酸ナトリウム等の弱酸のアルカリ金属塩が用いられる。
【００６８】
本発明のインク受容層には、更に皮膜の脆弱性を改良するために各種油滴を含有することができる。そのような油滴としては室温における水に対する溶解性が０．０１質量％以下の疎水性高沸点有機溶媒（例えば、流動パラフィン、ジオクチルフタレート、トリクレジルホスフェート、シリコンオイル等）や重合体粒子（例えば、スチレン、ブチルアクリレート、ジビニルベンゼン、ブチルメタクリレート、ヒドロキシエチルメタクリレート等の重合性モノマーを一種以上重合させた粒子）を含有させることができる。そのような油滴は好ましくは親水性バインダーに対して１０〜５０質量％の範囲で用いることができる。
【００６９】
本発明において、インク受容層に界面活性剤を添加することができる。用いられる界面活性剤はアニオン系、カチオン系、ノニオン系、ベタイン系のいずれのタイプでもよく、また低分子のものでも高分子のものでもよい。１種もしくは２種以上界面活性剤をインク受容層塗液中に添加するが、２種以上の界面活性剤を組み合わせて使用する場合は、アニオン系のものとカチオン系のものとを組み合わせて用いることは好ましくない。界面活性剤の添加量はインク受容層を構成するバインダー１００ｇに対して０．００１〜５ｇが好ましく、より好ましくは０．０１〜３ｇである。
【００７０】
本発明において、インク受容層には更に、着色染料、着色顔料、インク染料の定着剤、紫外線吸収剤、酸化防止剤、顔料の分散剤、消泡剤、レベリング剤、防腐剤、蛍光増白剤、粘度安定剤、ｐＨ調節剤などの公知の各種添加剤を添加することもできる。
【００７１】
本発明では、耐傷性を改良する目的で、インク受容層上にコロイダルシリカを主体とした保護層をインク吸収性を低下させない程度、固形分で５ｇ／ｍ２程度以下で設けても良い。コロイダルシリカの一般的な一次粒子の平均粒径は５〜１００ｎｍ程度であり、平均粒径が１０〜５００ｎｍ程度の二次粒子を形成しているほうがインク吸収性からは好ましい。市販の球状のものとして日産化学社製、スノーテックス２０等、触媒化成工業社製、カタロイドＵＳＢ等が挙げられ、鎖状のものとして日産化学社製、スノーテックスＵＰ等が挙げられ、パールネックレス状のものとして日産化学社製、スノーテックスＰＳ−Ｍ等が使用出来る。保護層にも本発明のチオ尿素を導入した構造を有するポリマー化合物を含有させてよい。また、インク受容層に本発明のチオ尿素を導入した構造を有するポリマー化合物を添加しないで保護層の塗布組成物のみに添加して、インク受容層上に保護層を塗布してもよい。
【００７２】
本発明において、インク受容層の塗布方法、および保護層、裏塗り層を設ける場合の塗布方法は、公知の方法を用いることができる。例えば、スライドビード方式、カーテン方式、エクストルージョン方式、エアナイフ方式、ロールコーティング方式、ロッドバーコーティング方式等がある。
【００７３】
【実施例】
以下、実施例により本発明を詳しく説明するが、本発明の内容は実施例に限られるものではない。なお、部とは固形分質量部を意味する。なお、以下の実施例に使用したポリマー化合物は以下の通りである。
【００７４】
ポリマー化合物Ａ：ポリエチレンイミン（質量平均分子量１万）をメチルイソチオシアナートと反応させて、アミノ基の５０％をＮ−メチルチオ尿素基に変換した後、リンゴ酸で中和してｐＨ５．５に調整した化合物。
ポリマー化合物Ｂ：ポリエチレンイミン（質量平均分子量１万）をメチルイソチオシアナートと反応させて、アミノ基の５０％をＮ−メチルチオ尿素基に変換した後、酢酸で中和してｐＨ５．５に調整した化合物。
ポリマー化合物Ｃ：ポリエチレンイミン（質量平均分子量１万）をメチルイソチオシアナートと反応させて、アミノ基の５０％をＮ−メチルチオ尿素基に変換した後、塩酸で中和してｐＨ５．５に調整した化合物。
ポリマー化合物Ｄ：ポリエチレンイミン（質量平均分子量７万）をメチルイソチオシアナートと反応させて、アミノ基の５０％をＮ−メチルチオ尿素基に変換した後、リンゴ酸で中和してｐＨ５．５に調整した化合物。
ポリマー化合物Ｅ：ポリエチレンイミン（質量平均分子量７万）をメチルイソチオシアナートと反応させて、アミノ基の５０％をＮ−メチルチオ尿素基に変換した後、酢酸で中和してｐＨ５．５に調整した化合物。
ポリマー化合物Ｆ：ポリエチレンイミン（質量平均分子量７万）をメチルイソチオシアナートと反応させて、アミノ基の５０％をＮ−メチルチオ尿素基に変換した後、塩酸で中和してｐＨ５．５に調整した化合物。
ポリマー化合物Ｇ：ポリアリルアミン（質量平均分子量１万）をメチルイソチオシアナートと反応させて、アミノ基の５０％をＮ−メチルチオ尿素基に変換した化合物。
ポリマー化合物Ｈ：ポリアリルアミン（質量平均分子量５千）をメチルイソチオシアナートと反応させて、アミノ基の５０％をＮ−メチルチオ尿素基に変換した化合物。
ポリマー化合物Ｉ：ジエチレントリアミン−ジシアンジアミド樹脂に１６重量％のメチルイソチオシアナートを反応させて、アミノ基をＮ−メチルチオ尿素基に変換した化合物。
ポリマー化合物Ｊ：トリエチレンテトラミン−ジシアンジアミド樹脂に４０重量％のメチルイソチオシアナートを反応させて、アミノ基をＮ−メチルチオ尿素基に変換した化合物。
ポリマー化合物Ｋ：トリエチレンテトラミン−エピクロロヒドリン樹脂をメチルイソチオシアナートと反応させて、アミノ基の３０％をＮ−メチルチオ尿素基に変換した化合物。
ポリマー化合物Ｌ：トリエチレンテトラミン−エピクロロヒドリン樹脂をメチルイソチオシアナートと反応させて、アミノ基の４０％をＮ−メチルチオ尿素基に変換した化合物。
【００７５】
実施例１
支持体として、ＬＢＫＰ（５０部）とＬＢＳＰ（５０部）のパルプ配合からなる１７０ｇ／ｍ２の基紙の表面に低密度ポリエチレン（７０部）と高密度ポリエチレン（２０部）と酸化チタン（１０部）からなる樹脂組成物を２５ｇ／ｍ２塗布して表面の樹脂被覆層を設け、裏面に高密度ポリエチレン（５０部）と低密度ポリエチレン（５０部）からなる樹脂組成物を２５ｇ／ｍ２塗布して裏面の樹脂被覆層を設けて樹脂被覆紙を用意した。
【００７６】
上記支持体上表面の樹脂被覆層上に、コロナ放電処理後、高圧ホモジナイザーで分散した気相法シリカを使用して下記組成に調製したインク受容層用塗液を、気相法シリカの塗布量が固形分で２０ｇ／ｍ２となるようにスライドビード方式で塗布、１５℃で３０秒間、４０℃で３分間乾燥して実施例１のインクジェット用記録材料を作成した。尚、いずれの記録材料もインク受容層の膜面ｐＨが４．２になるように調整した。
【００７７】
＜インク受容層の組成＞
気相法シリカ（平均一次粒径７ｎｍ、ＢＥＴ法による比表面積３００ｍ２／ｇ）    １００部
ジメチルジアリルアンモニウムクロライドホモポリマー                                ４部
（第一工業製薬（株）製、シャロールＤＣ９０２Ｐ、分子量９０００）
ポリビニルアルコール                                                                                        ２４部
（商品名：ＰＶＡ２３５、（株）クラレ製、ケン化度８８％、平均重合度３５００）
ほう酸                                                              ５部
両性界面活性剤                                                                                                ０．３部
（商品名：ＳＷＡＮＯＬ  ＡＭ−２１５０、日本サーファクタント製）
ポリマー化合物Ａ                                                                                                ３部
塩基性ポリ水酸化アルミニウム                                                                            ２部
（理研グリーン株製、ピュラケムＷＴ）
【００７８】
実施例２
実施例１でインク受容層の組成のポリマー化合物Ａに代えてポリマー化合物Ｂを使用した以外は実施例１と同様にして実施例２のインクジェット用記録材料を得た。
【００７９】
実施例３
実施例１でインク受容層の組成のポリマー化合物Ａに代えてポリマー化合物Ｃを使用した以外は実施例１と同様にして実施例３のインクジェット用記録材料を得た。
【００８０】
実施例４
実施例１でインク受容層の組成のポリマー化合物Ａに代えてポリマー化合物Ｄを使用した以外は実施例１と同様にして実施例４のインクジェット用記録材料を得た。
【００８１】
実施例５
実施例１でインク受容層の組成のポリマー化合物Ａに代えてポリマー化合物Ｅを使用した以外は実施例１と同様にして実施例５のインクジェット用記録材料を得た。
【００８２】
実施例６
実施例１でインク受容層の組成のポリマー化合物Ａに代えてポリマー化合物Ｆを使用した以外は実施例１と同様にして実施例６のインクジェット用記録材料を得た。
【００８３】
実施例７
実施例１でインク受容層の組成のポリマー化合物Ａに代えてポリマー化合物Ｇを使用した以外は実施例１と同様にして実施例７のインクジェット用記録材料を得た。
【００８４】
実施例８
実施例１でインク受容層を下記組成の２層、および下記組成の保護層をインク受容層の気相法シリカ、およびアルミナ水和物の塗布量を固形分で１８ｇ／ｍ２、および５ｇ／ｍ２とし、保護層の塗布量は固形分で３ｇ／ｍ２となるようにスライドビードコーターで同時に塗布した以外は実施例１と同様にして実施例８のインクジェット用記録材料を得た。
【００８５】
＜インク受容層下層組成＞
気相法シリカ                                                                                                  １００部
（平均一次粒径１５ｎｍ）
ジメチルジアリルアンモニウムクロライドホモポリマー                                ４部
（第一工業製薬（株）製、シャロールＤＣ９０２Ｐ、分子量９０００）
ほう酸                                                            ３部
ポリビニルアルコール                                                                                        １５部
（商品名：ＰＶＡ２３５、（株）クラレ製、ケン化度８８％、平均重合度３５００）
両性界面活性剤                                                                  ０．３部
（商品名：ＳＷＡＮＯＬ  ＡＭ−２１５０、日本サーファクタント製）
【００８６】
＜インク受容層上層組成＞
アルミナ水和物                                                                                                １００部
（平均一次粒径１４ｎｍ、アスペクト比５の平板状粒子）
硝酸                                                                              １部
ポリビニルアルコール                                                                                        １５部
（商品名：ＰＶＡ２３５、（株）クラレ製、ケン化度８８％、平均重合度３５００）
ポリマー化合物Ａ                                                                                                ６部
両性界面活性剤                                                ０．５部
（商品名：ＳＷＡＮＯＬ  ＡＭ−２１５０、日本サーファクタント製）
【００８７】
＜保護層組成＞
コロイダルシリカ                                                                                              ６０部
（日産化学社製、スノーテックスＯＬ−４０、平均一次粒径４５ｎｍ）
コロイダルシリカ                                                                                                ４０部
（日産化学社製、スノーテックスＯＺＬ、平均一次粒径８０ｎｍ）
ポリビニルアルコール                                                                                          ５部
（ケン化度８８％、平均重合度３５００）
ほう酸                                                                                                                        ２部
ポリマー化合物Ａ                                                                                                ３部
両性界面活性剤                                                                                                ０．３部
（商品名：ＳＷＡＮＯＬ  ＡＭ−２１５０、日本サーファクタント製）
【００８８】
実施例９
実施例８で樹脂被覆紙支持体をアート紙（三菱製紙製、特菱アートＡ、２１０ｇ／ｍ２）に代えた以外は同様にして実施例９のインクジェット用記録材料を得た。
【００８９】
実施例１０
実施例１でインク受容層の組成のポリマー化合物Ａに代えてポリマー化合物Ｈを使用した以外は実施例１と同様にして実施例１０のインクジェット用記録材料を得た。
【００９０】
実施例１１
実施例１でインク受容層の組成のポリマー化合物Ａに代えてポリマー化合物Ｉを使用した以外は実施例１と同様にして実施例１１のインクジェット用記録材料を得た。
【００９１】
実施例１２
実施例１でインク受容層の組成のポリマー化合物Ａに代えてポリマー化合物Ｊを使用した以外は実施例１と同様にして実施例１２のインクジェット用記録材料を得た。
【００９２】
実施例１３
実施例８でインク受容層の組成のポリマー化合物Ａに代えてポリマー化合物Ｊを使用した以外は実施例８と同様にして実施例１３のインクジェット用記録材料を得た。
【００９３】
実施例１４
実施例１でインク受容層の組成のポリマー化合物Ａに代えてポリマー化合物Ｋを使用した以外は実施例１と同様にして実施例１４のインクジェット用記録材料を得た。
【００９４】
実施例１５
実施例１でインク受容層の組成のポリマー化合物Ａに代えてポリマー化合物Ｌを使用した以外は実施例１と同様にして実施例１５のインクジェット用記録材料を得た。
【００９５】
実施例１６
水にジメチルジアリルアンモニウムクロライドホモポリマー（分子量９，０００、４部）と沈降法シリカ（ニップシールＶＮ３、平均二次粒径２３μｍ、１００部）を添加し、のこぎり歯状ブレード型分散機（ブレード周速３０ｍ／秒）を使用して予備分散液を作成した。次に得られた予備分散物をビーズミルに、直径０．３ｍｍのジルコニアビーズ、充填率８０容量％、円盤周速１０ｍ／秒の条件で１回通過させて、固形分濃度３０質量％、平均二次粒子径２００ｎｍのシリカ分散液１を得た。
【００９６】
実施例１で使用した支持体上に下記組成のインク受容層塗布液を、乾燥塗布量が沈降法シリカの塗布量が固形分で２０ｇ／ｍ２となるようにスライドビード方式で塗布・乾燥した。
＜インク受容層塗布液＞
シリカ分散液１  （シリカ固形分として）                                          １００部
ポリビニルアルコール                                                                                      １５部
（ケン化度８８％、平均重合度３５００）
ほう酸                                                            ３部
界面活性剤                                                                      ０．１部
ポリマー化合物Ａ                                                  ３部
【００９７】
実施例１７
実施例１６でインク受容層を下記組成の２層、および下記組成の保護層をインク受容層の沈降法シリカ、およびアルミナ水和物の塗布量を固形分で１８ｇ／ｍ２、および５ｇ／ｍ２とし、保護層の塗布量は固形分で３ｇ／ｍ２となるようにスライドビードコーターで同時に塗布した以外は実施例１６と同様にして実施例１７のインクジェット用記録材料を得た。
【００９８】
＜インク受容層下層組成＞
シリカ分散液１  （シリカ固形分として）                                          １００部
ポリビニルアルコール                                                                                      １５部
（ケン化度８８％、平均重合度３５００）
ほう酸                                                            ３部
界面活性剤                                                                      ０．１部
【００９９】
＜インク受容層上層組成＞
擬ベーマイト                                                                                                    １００部
（平均一次粒径１４ｎｍ、平均二次粒径１６０ｎｍ、角柱状粒子）
ほう酸                                                        ０．５部
ポリビニルアルコール                                                                                        １２部
（ケン化度８８％、平均重合度３５００）
界面活性剤                                                                      ０．３部
（商品名：ＳＷＡＮＯＬ  ＡＭ−２１５０、日本サーファクタント製）
ポリマー化合物Ａ                                                                                                ６部
【０１００】
＜保護層組成＞
コロイダルシリカ                                                                                            １００部
（日産化学社製、スノーテックスＡＫ−Ｌ、平均一次粒径４０ｎｍ）
ポリビニルアルコール                                                                                          ５部
（ケン化度８８％、平均重合度３５００）
ほう酸                                                                                                                        ２部
両界面活性剤                                                                                                  ０．３部
ポリマー化合物Ａ                                                                                                ３部
【０１０１】
比較例１
実施例１でインク受容層の組成のポリマー化合物Ａを抜いた以外は実施例１と同様にして比較例１のインクジェット用記録材料を得た。
【０１０２】
比較例２
実施例１でインク受容層の組成のポリマー化合物Ａに代えてチオ尿素を使用した以外は実施例１と同様にして比較例２のインクジェット用記録材料を得た。
【０１０３】
比較例３
実施例１でインク受容層の組成のポリマー化合物Ａに代えてポリエチレンイミン（質量平均分子量１万）を使用した以外は実施例１と同様にして比較例３のインクジェット用記録材料を得た。
【０１０４】
比較例４
実施例１でインク受容層の組成のポリマー化合物Ａに代えてポリマー化合物Ｉの原料であるジシアンジアミド−ジエチレントリアミン樹脂を使用した以外は実施例１と同様にして比較例４のインクジェット用記録材料を得た。
【０１０５】
比較例５
実施例１６でインク受容層の組成のポリマー化合物Ａを抜いた以外は実施例１６と同様にして比較例５のインクジェット用記録材料を得た。
【０１０６】
得られた各々のインクジェット記録材料について、白紙部光沢性、インク吸収性、印字後の保存性（耐光性及び耐ガス性）を評価した。その結果を表１に示す。
【０１０７】
＜白紙部光沢性＞
記録材料の印字前の白紙部光沢感を斜光で観察し、下記の基準で評価した。
○：カラー写真並の高い光沢感が有る。
△：アート、コート紙並の光沢感が有る。
×：上質紙並の沈んだ光沢感が有る。
【０１０８】
＜インク吸収性＞
インクジェットプリンター（セイコーエプソン社製ＰＭ−７７０Ｃ）を用いて、シアン、マゼンタ、イエローをそれぞれベタ印字して、印字直後にＰＰＣ用紙を印字部に重ねて軽く圧着し、ＰＰＣ用紙に転写したインク量の程度を目視で観察し、下記の基準で評価した。
○：全く転写しない。
△：やや転写するが実使用可。
×：転写し実使用不可。
【０１０９】
＜耐光性＞
インクジェットプリンター（セイコーエプソン社製ＰＭ−７７０Ｃ）を用いてシアン、マゼンタ、イエローのインクでそれぞれベタ印字を行い、透明フィルムで密閉し、アトラス社製サンテストＣＰＳ光退色試験機にて６００Ｗ／ｍ２で３０時間照射した後、印字部の濃度を測定し、画像残存率（照射後濃度／照射前の濃度）を求め、各色の中で最も残存率が低いものを表示した。
【０１１０】
＜耐ガス性＞
上記耐光性試験と同様に印字後、暗室内壁面に室温で１００日間曝露した後、印字部の濃度を測定し、画像残存率（曝露後濃度／曝露前の濃度）を求め、各色画像の内、最も残存率が低いものを表示した。
【０１１１】
【表１】
2004203010.tif 000002
【０１１２】
耐傷性として記録材料表面と裏面を重ねて擦った場合の傷の発生のしにくさの評価では、実施例８、１３、１７の記録材料が優れていた。
【０１１３】
上記結果から明らかなように実施例１〜１７のインクジェット用記録材料は良好な白紙部光沢性、インク吸収性、耐光性、および耐ガス性を有している。実施例８、１３、１７は、２層のインク受容層上に保護層を設け、表面に近いインク受容層及び保護層に本発明のポリマー化合物を含有した場合であるが、実施例１、１２、１６よりも単位面積当たりの本発明のポリマー化合物の量は少ないが良好な耐光性、および耐ガス性を示し、白紙部光沢性は他の実施例、比較例よりも優れていた。実施例９は実施例８で支持体を樹脂被覆紙からアート紙に代えた場合であるが、画像にややしわが発生したが、インク吸収性に優れ、白紙部光沢性、耐光性、および耐ガス性は実施例８同様に良好であった。実施例１６は微粉砕した沈降法シリカを使用した場合であるが、良好な白紙部光沢性、インク吸収性、耐光性、および耐ガス性を示した。インク受容層の組成のポリマー化合物Ａを抜いた比較例１及び５は、耐光性、および耐ガス性が大きく低下した。実施例１でインク受容層の組成のポリマー化合物Ａをチオ尿素にに代えた比較例２は、比較的良好な耐ガス性を示したが、耐光性が悪化した。実施例１でインク受容層の組成のポリマー化合物Ａをポリエチレンイミンに代えた比較例３は、耐ガス性が僅かに向上したが、耐光性が大きく低下した。また、ジシアンジアミド−ジエチレントリアミン樹脂に代えた比較例４は、耐ガス性が向上したが、耐光性が大きく低下した。
【０１１４】
【発明の効果】
本発明によれば、高いインク吸収性、高光沢でかつ画像の室内保存性の改良されたフォトライクなインクジェット記録材料が得られる。